(57)【要約】  本発明は、負極集電体及び前記負極集電体上に形成され、負極活物質、導電材、ゴム系バインダ及び水溶性高分子系バインダを含む負極合剤層を含む非水電解質二次電池用負極であって、前記負極合剤層は、負極合剤層の総重量に対してゴム系バインダ１．０〜２．５重量％、及び水溶性高分子系バインダ０．５〜１．５重量％を含み、前記負極合剤層は、集電体を基準として厚さ方向に１０等分したとき、ゴム系バインダの全含量に対する０〜３の間の区間におけるゴム系バインダの含量の比（ＣＡ）と水溶性高分子系バインダの全含量に対する０〜３の間の区間における水溶性高分子系バインダの含量の比（ＣＢ）の割合（ＣＡ／ＣＢ）が１．０を超え、７〜１０の間の区間におけるＣＡ／ＣＢが１．０未満である、非水電解質二次電池用負極に関するものである。【選択図】図３
2021535537.tif 000002
【特許請求の範囲】
【請求項１】
負極集電体；及び前記負極集電体上に形成され、負極活物質、導電材、ゴム系バインダ及び水溶性高分子系バインダを含む負極合剤層を含む非水電解質二次電池用負極であって、
前記負極合剤層は、負極合剤層の総重量に対してゴム系バインダ１．０〜２．５重量％、及び水溶性高分子系バインダ０．５〜１．５重量％を含み、
前記負極合剤層は、負極集電体を基準として厚さ方向に１０等分したとき、ゴム系バインダの全含量に対する０〜３の間の区間におけるゴム系バインダの含量の比（ＣＡ）と水溶性高分子系バインダの全含量に対する０〜３の間の区間における水溶性高分子系バインダの含量の比（ＣＢ）の割合（ＣＡ／ＣＢ）が１．０を超え、７〜１０の間の区間におけるＣＡ／ＣＢが１．０未満である、非水電解質二次電池用負極。
【請求項２】
前記ゴム系バインダは、前記０〜３の間の区間における含量が前記７〜１０の間の区間における含量より多い、請求項１に記載の非水電解質二次電池用負極。
【請求項３】
０〜３の間の区間におけるＣＡ／ＣＢは１．０２〜１．５０の範囲であり、７〜１０の間の区間におけるＣＡ／ＣＢは０．５０〜０．９８の範囲である、請求項１に記載の非水電解質二次電池用負極。
【請求項４】
０〜３の間の区間におけるＣＡ／ＣＢは１．０７〜１．４８の範囲であり、７〜１０の間の区間におけるＣＡ／ＣＢは０．５２〜０．９５の範囲である、請求項１に記載の非水電解質二次電池用負極。
【請求項５】
前記ゴム系バインダは、全区間の平均含量に比べて０〜３の間の区間における含量がより大きく、７〜１０の間の区間における含量がより小さい、請求項１に記載の非水電解質二次電池用負極。
【請求項６】
前記ゴム系バインダは、スチレンブタジエンゴム（ＳＢＲ）、フッ素系ゴム、エチレンプロピレンゴム、ブチルアクリレートゴム、ブタジエンゴム、イソプレンゴム、アクリロニトリルゴム、アクリル系ゴム及びシラン系ゴムからなる群から選択される少なくとも一つである、請求項１に記載の非水電解質二次電池用負極。
【請求項７】
前記水溶性高分子系バインダは、カルボキシメチルセルロース、セルロース、ポリビニルピロリドン、ポリビニルアルコール、ポリアクリレート及びこれらの誘導体からなる群から選択される少なくとも一つである、請求項１に記載の非水電解質二次電池用負極。
【請求項８】
前記負極活物質は、天然黒鉛、人造黒鉛、ソフトカーボン、ハードカーボン及びケイ素酸化物からなる群から選択される少なくとも一つである、請求項１に記載の非水電解質二次電池用負極。
【請求項９】
前記導電材は、アセチレンカーボンブラック、ケッチェンブラック、カーボンナノチューブ、グラフェン、黒鉛からなる群から選択される少なくとも一つである、請求項１に記載の非水電解質二次電池用負極。
【請求項１０】
前記負極合剤層は、３〜５の間の区間におけるＣＡ／ＣＢが１．０を超え、５〜７の間の区間におけるＣＡ／ＣＢが１．０未満である、請求項１乃至９のいずれか一項に記載の非水電解質二次電池用負極。
【請求項１１】
請求項１乃至９のいずれか一項に記載の負極を含む、非水電解質二次電池。
【請求項１２】
前記負極合剤層は、３〜５の間の区間におけるＣＡ／ＣＢが１．０を超え、５〜７の間の区間におけるＣＡ／ＣＢが１．０未満である、請求項１１に記載の非水電解質二次電池。
【発明の詳細な説明】
【技術分野】
【０００１】
本発明は、二次電池用負極に関するものであって、より具体的には、二次電池の負極においてバインダ分布を改善することで、電池性能を向上させる技術である。
【背景技術】
【０００２】
携帯電話、ノートパソコン、タブレット型ＰＣなどの移動情報端末機の高機能化、小型軽量化が急速に進展している。これらの端末機の駆動電源として、高いエネルギー密度を有し、かつ高容量の非水電解質二次電池が広く用いられている。
【０００３】
非水電解質二次電池の負極活物質としては、炭素材料が広く用いられているが、非水電解質二次電池に対する新たな高容量化への要求が高まっており、炭素材料より放電容量の大きいケイ素材料に対する関心が増えている。
【０００４】
ケイ素材料を用いた非水電解質二次電池に関する技術として、特許第６１２８４８１号公報には、負極芯体上に、負極活物質と結着剤とを有する負極活物質層が形成された負極板を備える非水電解質二次電池において、上記負極活物質は、ケイ素酸化物と、炭素質物と、を有し、上記ケイ素酸化物と上記炭素質物との質量の和に対する上記ケイ素酸化物の質量が１〜２０質量％であり、上記ケイ素酸化物の酸素原子とケイ素原子との比Ｏ／Ｓｉが０．５〜１．５であり、上記結着剤は、二重結合を有するゴムバインダからなる結着剤Ａと、水溶性高分子化合物からなる結着剤Ｂと、を有し、上記結着剤Ａは、上記負極活物質層の表面側より負極芯体側に多く存在する分布であり、上記結着剤Ｂは、少なくとも上記ケイ素酸化物の周囲に存在することを特徴とする、非水電解質二次電池が開示されている。
【０００５】
上記特許文献では、ＳｉＯｘが含まれた負極板において結着剤Ａと結着剤Ｂのそれぞれの分布を限定しているが、これら相互間の含量については言及していない。
【先行技術文献】
【特許文献】
【０００６】
【特許文献１】特許第６１２８４８１号公報
【発明の概要】
【発明が解決しようとする課題】
【０００７】
非水電解質二次電池の負極において、負極活物質間の結着力及び負極活物質と負極集電体間の結着力を保持する役割のために、ゴム系バインダと水溶性高分子系バインダを使用することが通常であるが、上記バインダのそれぞれが結着に及ぼす影響力を考慮して、電極位置別に各バインダの分布を最適化することにより、同一含量のバインダを使用する場合と比較して製品の品質及び性能を改善させる。
【課題を解決するための手段】
【０００８】
本発明は、負極集電体及び上記負極集電体の上に塗布されて形成され、負極活物質、導電材、ゴム系バインダ、及び水溶性高分子系バインダが上記負極集電体の上に塗布されて形成された負極合剤層を含む非水電解質二次電池用負極に関するものであって、上記負極合剤層は、負極合剤層の総重量に対してゴム系バインダ１．０〜２．５重量％、及び水溶性高分子系バインダ０．５〜１．５重量％を含み、上記負極合剤層は負極集電体を基準として厚さ方向に１０等分したとき、ゴム系バインダの全含量に対する０〜３の間の区間におけるゴム系バインダの含量の比（ＣＡ）と水溶性高分子系バインダの全含量に対する０〜３の間の区間における水溶性高分子系バインダの含量の比（ＣＢ）との割合（ＣＡ／ＣＢ）が１．０を超え、７〜１０の間の区間におけるＣＡ／ＣＢが１．０未満である、非水電解質二次電池用負極を提供する。
【０００９】
上記ゴム系バインダは、０〜３の間の区間における含量が７〜１０の間の区間における含量より多いことが好ましい。
【００１０】
０〜３の間の区間におけるＣＡ／ＣＢは１．０２〜１．５０の範囲であり、７〜１０の間の区間におけるＣＡ／ＣＢは０．５０〜０．９８の範囲であることが好ましく、０〜３の間の区間におけるＣＡ／ＣＢは１．０７〜１．４８の範囲であり、７〜１０の間の区間におけるＣＡ／ＣＢは０．５２〜０．９５の範囲であることがさらに好ましい。
【００１１】
上記ゴム系バインダは、全体平均含量に比べて０〜３の間の区間の含量がより大きく、７〜１０の間の区間の含量がより小さいものであってもよい。
【００１２】
上記ゴム系バインダは、スチレンブタジエンゴム（ＳＢＲ）、フッ素系ゴム、エチレンプロピレンゴム、ブチルアクリレートゴム、ブタジエンゴム、イソプレンゴム、アクリロニトリルゴム、アクリル系ゴム、及びシラン系ゴムからなる群から選択される少なくとも一つであってもよい。
【００１３】
上記水溶性高分子系バインダは、カルボキシメチルセルロース、セルロース、ポリビニルピロリドン、ポリビニルアルコール、ポリアクリレート、及びこれらの誘導体からなる群から選択される少なくとも一つであってもよい。
【００１４】
上記負極活物質は、天然黒鉛、人造黒鉛、ソフトカーボン、ハードカーボン、ケイ素酸化物からなる群から選択される少なくとも一つであってもよく、上記導電材は、アセチレンカーボンブラック、ケッチェンブラック、カーボンナノチューブ、グラフェン、及び黒鉛からなる群から選択される少なくとも一つであってもよい。
【００１５】
上記負極合剤層は、３〜５の間の区間におけるＣＡ／ＣＢが１．０を超え、５〜７の間の区間におけるＣＡ／ＣＢが１．０未満であってもよい。
【００１６】
さらに、本発明は上記のような負極を含む非水電解質二次電池を提供する。
【発明の効果】
【００１７】
本発明による負極は、負極合剤層と負極集電体との剥離現象を緩和させるとともに、電池性能を向上させることができる。
【図面の簡単な説明】
【００１８】
【図１】負極合剤層の厚さ方向へのゴム系バインダの含量分布によるリチウムイオンの拡散に対する概念を概略的に示した図である。
【図２】（ａ）及び（ｂ）は、比較例１において、全区間の平均ＳＢＲ及びＣＭＣの含量に対する各区間における含量の比（Ｃ／Ｃａｖｇ）及びＣＡ／ＣＢを示すグラフである。
【図３】（ａ）及び（ｂ）は、実施例１において、全区間の平均ＳＢＲ及びＣＭＣの含量に対する各区間における含量の比（Ｃ／Ｃａｖｇ）及びＣＡ／ＣＢを示すグラフである。
【図４】比較例１及び実施例１の負極表面に対して蒸留水浸透による電極剥離実験による電極内部への蒸留水浸透、及びこれによる剥離現象を撮影した写真である。
【発明を実施するための形態】
【００１９】
本発明は、負極活物質とゴム系バインダ及び水溶性高分子系バインダが負極集電体の上に塗布されて形成された負極合剤層を含む非水電解質二次電池に関するものである。
【００２０】
具体的に、本発明により提供される負極は、負極集電体及び上記負極集電体上に負極活物質、導電材、ゴム系バインダ、及び水溶性高分子系バインダが塗布されて形成された負極合剤層を含む。
【００２１】
上記バインダは基本的に、負極活物質間の結着力、及び活物質と負極集電体間の結着力を保持する役割を遂行する。上記負極合剤層は、負極合剤層の総重量に対してゴム系バインダ１．０〜２．５重量％、及び水溶性高分子系バインダ０．５〜１．５重量％を含む。
【００２２】
上記負極合剤層において、ゴム系バインダの総含量が１．０重量％未満含まれる場合には、負極活物質間の結合力が低下する恐れがあり、負極合剤層の延性不足により乾燥過程又は圧延過程でクラックが発生しやすく、２．５重量％を超える場合には、電池内の電子及びリチウムイオンの移動を阻害してセル抵抗が大きく増加するという問題がある。
【００２３】
上記ゴム系バインダは特に限定しないが、例えば、スチレンブタジエンゴム（ＳＢＲ）、フッ素系ゴム、エチレンプロピレンゴム、ブチルアクリレートゴム、ブタジエンゴム、イソプレンゴム、アクリロニトリルゴム、アクリル系ゴム、及びシラン系ゴムからなる群から選択される少なくとも一つを使用することができる。
【００２４】
一方、上記負極合剤層において、水溶性高分子系バインダの含量が０．５重量％未満含まれる場合には、負極活物質間の結合力を低下させるだけでなく、スラリーの粘度低下を招くため、スラリーの相安定性が低下し、コーティング時にエッジ（Ｅｄｇｅ）部の厚さが厚くなる等の問題がある。なお、水溶性高分子系バインダの含量が１．５重量％を超える場合には、スラリーの粘度が過度に上昇してコーティング作業性が低下するだけでなく、高分子系バインダの均一な溶解が難しくなり、マイクロゲル（ｍｉｃｒｏ−ｇｅｌ）が形成される等の問題がある。
【００２５】
上記水溶性高分子系バインダは、カルボキシメチルセルロース（ＣＭＣ）、セルロース、ポリビニルピロリドン、ポリビニルアルコール、ポリアクリレート、及びこれらの誘導体からなる群から選択される少なくとも一つを使用することができる。
【００２６】
一方、本発明の負極合剤層は、固形分重量を基準として、上記ゴム系バインダ及び水溶性高分子系バインダ以外に、負極活物質及び導電材を含む。上記負極活物質及び導電材は通常、負極合剤層の形成に使用される含量でそれぞれ含まれるものであり、本発明では特に限定しない。
【００２７】
上記負極活物質は、黒鉛系物質、非黒鉛系物質、ケイ素酸化物を使用することができる。上記黒鉛系物質としては、天然黒鉛と人造黒鉛等が挙げられ、上記非黒鉛系物質としては、ソフトカーボン、ハードカーボン等が挙げられる。これらは、いずれか一つを単独で使用できることは言うまでもなく、２以上を混合して使用することもできる。
【００２８】
上記導電材としては、アセチレンカーボンブラック、ケッチェンブラック、カーボンナノチューブ、グラフェン、黒鉛等が挙げられる。これらは、いずれか一つを単独で使用できることは言うまでもなく、２つ以上を混合して使用することもできる。
【００２９】
負極合剤層は、上記のような負極活物質、導電材、ゴム系バインダ及び水溶性高分子系バインダの混合物に水を添加してスラリー化した後、製造されたスラリーを負極集電体に塗布し、乾燥することで製造される。このとき、上記スラリーを製造するためには、特に限定するものではないが、スラリーの全重量に対して水、例えば、蒸留水を４０〜６０重量％の範囲で含むことができる。
【００３０】
本発明により得られた負極合剤層は、水溶性高分子系バインダ及びゴム系バインダにより負極活物質の相互間を結着させ、かつ、負極活物質を負極集電体に結着させる。
【００３１】
上記水溶性高分子系バインダは水分との親和度が高い性質を有するが、これらが水分に晒される場合には水分を吸着することで、膨潤現象が発生するようになる。このような水溶性高分子系バインダが負極合剤層と負極集電体の界面に相対的に多く存在する場合には、負極活物質、バインダ及び負極集電体の相互間に作用する結合の一部が、水分及びバインダの相互間に作用する結合に代わり、これにより負極活物質と負極集電体間の結着力を低下させる結果をもたらし得る。このような結着力の低下は、電解液が充填された状態で負極集電体と負極合剤層間の剥離を引き起こす可能性がある。
【００３２】
一方、ゴム系バインダは、水分との親和度が低い性質を有するため、このような水分吸着による結着力低下の問題を大きく引き起こさない。したがって、負極集電体に近い区間では、水溶性高分子系バインダよりはゴム系バインダを使用することにより、基材、すなわち、負極集電体と負極活物質間の結着力を向上させることが好ましい。
【００３３】
しかし、上記ゴム系バインダは、小さい粒子の形で負極活物質の間に不均一に存在するが、負極合剤層内、特に負極合剤層の表面にこのようなゴム系バインダが多く存在すると、負極活物質の間の空隙を塞ぐようになり、正極から伝達されるリチウムイオンが負極の内部に拡散することを阻害する可能性がある。
【００３４】
上記ゴム系バインダの含量分布によるリチウムイオンの拡散に対する概念を図１に概略的に示した。図１に示したように、ゴム系バインダが負極合剤層の表面に多量分布する場合には、リチウムイオンの伝達を妨げ、リチウムイオンが負極の内部に拡散することを阻害するという問題を引き起こすようになる。
【００３５】
その結果、電池抵抗が上昇したり高率充電する際に、電極の表面からのリチウム塩の析出により充放電効率を低下させる可能性がある。しかし、表面に存在するゴム系バインダの量が少ない場合には、リチウムイオンが容易に負極の内部に拡散でき、かかる問題を防止することができる。
【００３６】
このように、ゴム系バインダ及び水溶性高分子系バインダのそれぞれは、結着に及ぼす影響力と電池性能に及ぼす影響力とが異なるため、このような影響力を考慮して、電極位置ごとに各バインダの分布を最適化することで、製品の品質及び性能を同時に向上させる。
【００３７】
そこで、本発明は、負極合剤層において、活物質間の結合力を阻害しない範囲内で、集電体の付近では、合剤層と集電体との剥離現象を緩和させるためにゴム系バインダの役割を増加させ、合剤層の表面では、電池性能を向上させるために水溶性高分子系バインダの役割を増加させた負極を提供する。
【００３８】
より具体的に、本発明の上記負極合剤層は、集電体を基準として厚さ方向に１０等分したとき、０〜３の間の区間においてゴム系バインダの含量比（ＣＡ）と水溶性高分子系バインダの含量比（ＣＢ）の割合（ＣＡ／ＣＢ）が１．０を超え、７〜１０の間の区間におけるＣＡ／ＣＢが１．０未満であることが好ましい。より好ましくは、上記０〜３の間の区間においてＣＡ／ＣＢは１．０２〜１．５０の範囲、さらに好ましくは１．０７〜１．４８であってもよく、７〜１０の間の区間におけるＣＡ／ＣＢは０．５０〜０．９８の範囲、またさらに好ましくは０．５２〜０．９５であってもよい。このとき、上記ゴム系バインダ又は水溶性高分子系バインダの含量比、ＣＡ又はＣＢは、当該区間に含まれた各バインダの含量を全区間に含まれたバインダの含量で除した値を意味する。
【００３９】
各区間を０〜３の間、そして７〜１０の間に限定した理由は、本発明において改善しようとする製品の品質及び性能が合剤層の両側界面の付近における特性と関連するものであり、これらの区間でのみ上記条件を満たしても、所望する水準の特性を十分に実現できるためである。
【００４０】
このとき、上記ゴム系バインダは０〜３の間の区間における含量が７〜１０の間の区間における含量より多いことが好ましい。また、全区間におけるゴム系バインダの平均含量に比べて上記０〜３の間の区間における含量がより大きく、７〜１０の間の区間の含量がより小さいことが好ましい。そうでない場合、０〜３の間の区間においてＣＡ／ＣＢが１．０超過、７〜１０の間の区間においてＣＡ／ＣＢが１．０未満である分布を同時に満たすためには、各区間において水溶性高分子系バインダの含量変化の幅を大きくする必要があるが、非水溶性のゴム系バインダとは異なり、水溶性高分子系バインダは含量変化に応じて製造されるスラリーの粘度が大きく変わり得るため、スラリーの粘度を一定に保持しなければならないコーティング工程で不良を引き起こす可能性が高くなるという問題がある。
【００４１】
さらに、３〜５の間の区間において、ゴム系バインダの含量比（ＣＡ）と水溶性高分子系バインダの含量比（ＣＢ）の割合（ＣＡ／ＣＢ）が１．０を超え、５〜７の間の区間におけるＣＡ／ＣＢが１．０未満であってもよい。
【００４２】
このような本発明によると、負極合剤層内のバインダ分布において、ゴム系バインダは負極合剤層の表面より負極集電体の付近における含量を高く制御し、水溶性高分子系バインダは負極集電体の付近より負極合剤層の表面における含量を高く制御することで、負極合剤層と負極集電体との剥離現象を緩和させるとともに、電池性能を向上させることができる。
【００４３】
上記負極合剤層の形成は特に限定するものではない。例えば、上記のように、０〜３の間の区間に適したバインダ含量を有するようにする負極合剤層形成スラリー（スラリー１）及び７〜１０の間の区間に適したバインダ含量を有するようにする負極合剤層形成スラリー（スラリー２）をそれぞれ製造した後に、これらを負極集電体として銅箔上にスラリー１及びスラリー２を同時又は順次塗布した後、一度に乾燥して形成することができる。または、上記スラリー１の塗布後にスラリーを乾燥し、次いで、スラリー２を塗布した後、乾燥して製造することも可能である。
【実施例】
【００４４】
実施例
以下、本発明の実施例を挙げてより具体的に説明する。しかし、以下の実施例は、本発明を限定するものではない。
【００４５】
実施例１
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．８％、１．２％、９６％及び１％となるように混合した後、固形分重量が約５０％となるように蒸留水を入れ、１００分間混合して負極スラリー１を製造した。
【００４６】
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．２％、１．２％、９６．６％及び１％となるように混合した後、固形分重量が約５２％となるように蒸留水を入れ、１００分間混合して負極スラリー２を製造した。
【００４７】
上記負極スラリー１を銅箔（厚さ８μｍ）の一面に６０μｍの厚さで塗布して第１合剤層を形成した。次いで、上記第１合剤層上に負極スラリー２を６０μｍの厚さで塗布して第２合剤層を形成した。
【００４８】
これにより、銅箔の表面を基準として厚さ方向に０〜５の間の区間の第１合剤層及び５〜１０の間の区間の第２合剤層の構造で形成した後、４つの区域で形成された乾燥炉において次の条件のように乾燥した。
【００４９】
１区域の温度１００℃、風速０．４２ｍ／ｓ、乾燥時間２０秒
２区域の温度１１０℃、風速０．４７ｍ／ｓ、乾燥時間２０秒
３区域の温度１１５℃、風速０．５０ｍ／ｓ、乾燥時間２０秒
４区域の温度１２５℃、風速０．７７ｍ／ｓ、乾燥時間２０秒
【００５０】
その後、上記第１及び第２合剤層を圧延して、最終厚さが８０μｍの負極を製造した。
【００５１】
実施例２
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．８％、１．３％、９５．９％及び１％となるように混合した後、固形分重量が約５２％となるように蒸留水を入れ、１００分間混合して負極スラリー１を製造した。
【００５２】
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．２％、１．３％、９６．５％及び１％となるように混合した後、固形分重量が約５２％となるように蒸留水を入れ、１００分間混合して負極スラリー２を製造した。
【００５３】
その後、実施例１と同じ方法により銅箔の表面に負極合剤層を有する負極を製造した。
【００５４】
実施例３
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．８％、１．２％、９６％及び１％となるように混合した後、固形分重量が約５０％となるように蒸留水を入れ、１００分間混合して負極スラリー１を製造した。
【００５５】
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が０．８％、１．２％、９７％及び１％となるように混合した後、固形分重量が約５０％となるように蒸留水を入れ、１００分間混合して負極スラリー２を製造した。
【００５６】
その後、実施例１と同じ方法により銅箔の表面に負極合剤層を有する負極を製造した。
【００５７】
実施例４
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．８％、１．２％、９６％及び１％となるように混合した後、固形分重量が約５０％となるように蒸留水を入れ、１００分間混合して負極スラリー１を製造した。
【００５８】
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が０．８％、１．２％、９７％及び１％となるように混合した後、固形分重量が約５０％となるように蒸留水を入れ、１００分間混合して負極スラリー２を製造した。
【００５９】
上記負極スラリー１を銅箔（厚さ８μｍ）の一面に６０μｍの厚さで塗布した後、４つの区域で形成された乾燥炉において次の条件のように乾燥して第１合剤層を形成した。
【００６０】
１区域の温度１３０℃、風速２．０１ｍ／ｓ、乾燥時間１０秒
２区域の温度１４０℃、風速２．０１ｍ／ｓ、乾燥時間１０秒
３区域の温度１４０℃、風速０．６０ｍ／ｓ、乾燥時間１０秒
４区域の温度１５０℃、風速１．０１ｍ／ｓ、乾燥時間１０秒
【００６１】
次いで、上記第１合剤層上に負極スラリー２を６０μｍの厚さで塗布した後、上記第１合剤層の形成と同様に、４つの区域で形成された乾燥炉において同一の条件で乾燥して第２合剤層を形成した。
【００６２】
これにより、銅箔の表面を基準として厚さ方向に０〜５区間の第１合剤層及び５〜１０区間の第２合剤層の構造で形成した。
【００６３】
その後、上記第１及び第２合剤層を圧延して、最終厚さが８０μｍの負極を製造した。
【００６４】
実施例５
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．６％、１．２％、９６．２％及び１％となるように混合した後、固形分重量が約５０％となるように蒸留水を入れ、１００分間混合して負極スラリー１を製造した。
【００６５】
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．４％、１．２％、９６．４％及び１％となるように混合した後、固形分重量が約５０％となるように蒸留水を入れ、１００分間混合して負極スラリー２を製造した。
【００６６】
上記負極スラリー１を銅箔（厚さ８μｍ）の一面に６０μｍの厚さで塗布した後、４つの区域で形成された乾燥炉において次の条件のように乾燥して第１合剤層を形成した。
【００６７】
１区域の温度１３０℃、風速２．０１ｍ／ｓ、乾燥時間１０秒
２区域の温度１４０℃、風速２．０１ｍ／ｓ、乾燥時間１０秒
３区域の温度１４０℃、風速０．６０ｍ／ｓ、乾燥時間１０秒
４区域の温度１５０℃、風速１．０１ｍ／ｓ、乾燥時間１０秒
【００６８】
次いで、上記第１合剤層上に負極スラリー２を６０μｍの厚さで塗布した後、上記第１合剤層の形成と同様に、４つの区域で形成された乾燥炉において同一の条件で乾燥して第１合剤層を形成した。
【００６９】
これにより、銅箔の表面を基準として厚さ方向に０〜５の間の区間の第１合剤層及び５〜１０の間の区間の第２合剤層の構造で形成した。
【００７０】
その後、上記第１及び第２合剤層を圧延して、最終厚さが８０μｍの負極を製造した。
【００７１】
比較例１
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．５％、１．２％、９６．３％及び１％となるように混合した後、固形分重量が約５０％となるように蒸留水を入れ、１００分間混合して負極スラリー１を製造した。
【００７２】
上記負極スラリー１を銅箔（厚さ８μｍ）の一面に１２０μｍの厚さで塗布した後、４つの区域で形成された乾燥炉において次の条件のように乾燥して厚さ区間が０〜１０の間の区間の第１合剤層を形成した。
【００７３】
１区域の温度１００℃、風速０．４２ｍ／ｓ、乾燥時間２０秒
２区域の温度１１０℃、風速０．４７ｍ／ｓ、乾燥時間２０秒
３区域の温度１１５℃、風速０．５０ｍ／ｓ、乾燥時間２０秒
４区域の温度１２５℃、風速０．７７ｍ／ｓ、乾燥時間２０秒
【００７４】
このように製造された合剤層を圧延して、最終厚さが８０μｍの負極を製造した。
【００７５】
比較例２
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．５％、１．３％、９６．２％、及び１％となるように混合した後、固形分重量が約５２％となるように蒸留水を入れ、１００分間混合して負極スラリー１を製造した。
【００７６】
上記負極スラリー１を銅箔（厚さ８μｍ）の一面に１２０μｍの厚さで塗布した後、比較例１と同一の条件で乾燥して厚さ区間が０〜１０区間の第１合剤層を形成した。
【００７７】
このように製造された第１合剤層を圧延して、最終厚さが８０μｍの負極を製造した。
【００７８】
比較例３
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が０．８％、１．２％、９７％及び１％となるように混合した後、固形分重量が約５０％となるように蒸留水を入れ、１００分間混合して負極スラリー１を製造した。
【００７９】
上記負極スラリー１を銅箔（厚さ８μｍ）の一面に１２０μｍの厚さで塗布した後、比較例１と同一の条件で乾燥して厚さ区間が０〜１０区間の第１合剤層を形成した。
【００８０】
このように製造された第１合剤層を圧延して、最終厚さが８０μｍの負極を製造した。
【００８１】
比較例４
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．８％、１．２％、９６％及び１％となるように混合した後、固形分重量が約５０％となるように蒸留水を入れ、１００分間混合して負極スラリー１を製造した。
【００８２】
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．２％、１．２％、９６．６％及び１％となるように混合した後、固形分重量が約５２％となるように蒸留水を入れ、１００分間混合して負極スラリー２を製造した。
【００８３】
上記負極スラリー１を銅箔（厚さ８μｍ）の一面に６０μｍの厚さで塗布し、第１合剤層を形成した。次いで、上記第１合剤層上に負極スラリー２を６０μｍの厚さで塗布して第２合剤層を形成した。
【００８４】
これにより、銅箔の表面を基準として厚さ方向に０〜５の間の区間の第１合剤層及び５〜１０の間の区間の第２合剤層の構造で形成した後、４つの区域で形成された乾燥炉において次の条件のように乾燥した。
【００８５】
１区域の温度１３０℃、風速２．０１ｍ／ｓ、乾燥時間１０秒
２区域の温度１４０℃、風速２．０１ｍ／ｓ、乾燥時間１０秒
３区域の温度１４０℃、風速０．６０ｍ／ｓ、乾燥時間１０秒
４区域の温度１５０℃、風速１．０１ｍ／ｓ、乾燥時間１０秒
【００８６】
その後、上記第１及び第２合剤層を圧延して、最終厚さが８０μｍの負極を製造した。
【００８７】
比較例５
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が１．４％、１．６％、９６％及び１％となるように混合した後、固形分重量が約５０％となるように蒸留水を入れ、１００分間混合した。
【００８８】
しかし、粘度が高くてスラリーが得られず、負極製造のための以後の過程は中断した。
【００８９】
比較例６
バインダとしてスチレンブタジエンゴム（ＳＢＲ、Ａ）及びカルボキシメチルセルロース（ＣＭＣ、Ｂ）、そして負極活物質として人造黒鉛、及び導電材としてカーボンブラックをそれぞれ重量比が２％、０．４％、９６．６％及び１％となるように混合した後、固形分重量が約５０％となるように蒸留水を入れ、１００分間混合して負極スラリー１を製造した。
【００９０】
上記負極スラリー１を銅箔（厚さ８μｍ）の一面に１２０μｍの厚さで塗布した。しかし、スラリーの粘度が低くてスラリーが安定的に銅箔上にコーティング層を形成しない現象が発生し、負極製造のための以後の過程は中断した。
【００９１】
合剤層内のバインダ分布測定
実施例１〜５及び比較例１〜４で製造された負極の合剤層について、厚さ方向によるバインダの分布を測定し、その結果を表１に示した。
【００９２】
上記バインダ分布測定は、負極合剤層をＯｓＯ４で電極を染色（ｓｔａｉｎｉｎｇ）した後、電極の断面を切断してＳＥＭ−ＥＤＡＸ分析を行った。
【００９３】
ＳＥＭ分析において、合剤層の断面におけるＯｓ元素の分布は、ゴム系バインダの分布を示し、Ｎａ元素の分布は水溶性バインダの分布を示すものである。
【００９４】
このとき、表１中、ＣＡは全ＳＢＲ含量に対して所定の区間（集電体からの厚さ方向０〜３の間の区間及び７〜１０の間の区間）に含まれたＳＢＲの比を示し、ＣＢは全ＣＭＣ含量に対して所定の区間（集電体からの厚さ方向０〜３の間の区間及び７〜１０の間の区間）に含まれたＣＭＣの含量の比を示し、ＣＡ／ＣＢは所定の区間（集電体からの厚さ方向０〜３の間の区間及び７〜１０の間の区間）に含まれたＣＢに対するＣＡの比を示す。
【００９５】
さらに、実施例１及び比較例１において、全区間の平均ＳＢＲの含量及びＣＭＣの含量に対する各区間における含量の比（Ｃ／Ｃａｖｇ）及びＣＡ／ＣＢを図２及び図３にそれぞれ示した。図２及び図３において、（ａ）はＣ／Ｃａｖｇのグラフであり、（ｂ）はＣＡ／ＣＢのグラフである。
【００９６】
集電体の接着力測定
実施例１〜５及び比較例１〜４で製造された電極における合剤層と集電体との接着力を測定するために、幅１８ｍｍの３Ｍテープを各電極の上に貼り付け、９０度剥離（ｐｅｅｌ）テストを行った。
【００９７】
合剤層と集電体が分離する際のロード（ｌｏａｄ）値を測定し、これをテープの幅で除することで集電体の接着力を計算し、その値を表１に示した。
【００９８】
電極剥離の有無の測定
実施例１〜５及び比較例１〜４で製造された電極を５ｃｍ×５ｃｍのサイズに切り出した後、四隅をテープで固定した。
【００９９】
上記電極の合剤層の上に蒸留水を約１ｍｌ滴下した後、３０分間放置した。
【０１００】
蒸留水が合剤層の内部に浸透して合剤層と集電体との剥離が発生するか否かを目視で観察し、剥離の有無を○（剥離）及び×（未剥離）で表１に示した。
【０１０１】
電池の充／放電効率測定
実施例１〜５及び比較例１〜４で製造された電極を用いて電池を作製した。
【０１０２】
各作製された電池を用いて１．５ＣのＣＣ（Ｃｏｎｓｔａｎｔ  Ｃｕｒｒｅｎｔ）モードで電圧が４．２Ｖに到達するまで充電し、充電された容量を確認した。
【０１０３】
その後、０．３ＣのＣＣ（Ｃｏｎｓｔａｎｔ  Ｃｕｒｒｅｎｔ）モードで電圧が２．５Ｖに到達するまで放電し、放電容量を確認した。
【０１０４】
このようにして測定された放電容量を充電容量で除して充／放電効率を計算した。これにより得られた計算結果を表１に示した。
【０１０５】
【表１】
2021535537.tif 000003
【０１０６】
上記表１と図２及び図３の結果から分かるように、集電体側に近接した０〜３の区間において、ＳＢＲの含量比（ＣＡ）がＣＭＣの含量比（ＣＢ）に比べて大きい場合（ＣＡ／ＣＢ＞１）である実施例１〜５の電極は充放電効率に優れており、蒸留水に対する電極の剥離現象が発生しなかった。しかし、比較例１及び２の場合には、集電体の付近である０〜３の区間において、ＣＭＣの含量比（ＣＡ）がＳＢＲの含量比（ＣＢ）より高くて、水によるバインダ膨潤現象による電極剥離現象が発生した。比較例１及び実施例１の負極表面に対して蒸留水浸透による電極剥離実験を行った。このとき、実施例１及び比較例１の電極に対して電極内部への蒸留水浸透現象を撮影し、その写真を図４に示した。
【０１０７】
図４から分かるように、比較例１の場合には、ＣＭＣの含量比が高くて蒸留水が容易に浸透する結果となったが、実施例１の場合には、蒸留水が容易に浸透しないことが分かる。これにより、本発明の場合、水分浸透による集電体からの電極剥離を抑制できることが分かる。
【０１０８】
そして、比較例１〜４の負極は充放電効率が実施例１〜５の負極に比べて低い結果を示した。比較例１〜４の場合には、負極表面側である７〜１０の区間において、ＳＢＲの含量比（ＣＡ）が高いが、多量のＳＢＲ粒子が活物質の表面空隙を埋め、リチウムイオンが負極の内部に拡張することを妨げるためと考えられる。
【０１０９】
したがって、本発明による実施例１〜５の負極においては、同一含量のバインダを使用しても、電極位置ごとに各バインダの分布を最適化することにより、製品の品質だけでなく、性能の改善にも寄与することができる。
【０１１０】
比較例３のように、ＳＢＲの含量が低い場合には、集電体に対する接着力が著しく低い結果を示し、集電体からの電極合剤層又は負極活物質の剥離現象が発生するという問題があることが分かる。比較例３は、バインダの分布を制御した負極スラリーを使用したものではないものの、ＳＢＲの含量が過度に低い場合には、区間別のバインダ含量を制御しても、このような集電体に対する接着力が著しく低くなることは予測しやすい。
【０１１１】
一方、比較例４は、実施例１と同じ負極スラリー１及び負極スラリー２を使用しているが、乾燥条件を実施例１と異なるように行った場合を示すものである。比較例４と実施例１の結果から分かるように、同一の負極スラリーを使用したにもかかわらず、乾燥条件に応じて負極合剤層における厚さ方向の区間別に存在するバインダの分布が異なることが分かる。
【０１１２】
このような結果から、乾燥工程を制御することにより、本発明のように区間別バインダの含量が制御された負極合剤層を有する負極を製造できることが分かる。
【図１】
2021535537.tif 000004
【図２】
2021535537.tif 000005
【図３】
2021535537.tif 000006
【図４】
2021535537.tif 000007
【国際調査報告】
2021535537.tif 000008
2021535537.tif 000009
2021535537.tif 000010
2021535537.tif 000011